(57)【要約】【課題】  比較的安価で除去が容易な試薬を用い、比較的穏やかな条件を使用して、簡便に且つ高い収率でヒドロキシスチレン化合物およびその誘導体を製造する方法を提供する。【解決手段】  ヒドロキシ桂皮酸化合物を、水および／または水酸基含有化合物の存在下、少なくとも１種のアミド結合含有溶媒を含む溶媒中で、脱炭酸反応させるヒドロキシスチレン化合物と、アシル化剤および／または炭酸エステル化剤とを反応させて得られるヒドロキシスチレン誘導体の製造方法。【選択図】  なし【特許請求の範囲】
【請求項１】
下記の一般式（１）
【化１】
2015003890.tif 000008
（式中、Ｒ１、Ｒ２、Ｒ３およびＲ４は、互いに独立して、Ｈ、ＯＨ基、または、ＯＣＨ３基のいずれかである）で示されるヒドロキシ桂皮酸化合物を、水および／または水酸基含有化合物の存在下、少なくとも１種のアミド結合含有溶媒を含む溶媒中で、脱炭酸反応させる下記の一般式（２）
【化２】
2015003890.tif 000009
（式中、Ｒ１、Ｒ２、Ｒ３およびＲ４は、互いに独立して、Ｈ、ＯＨ基、または、ＯＣＨ３基のいずれかである）で示されるヒドロキシスチレン化合物と、アシル化剤および／または炭酸エステル化剤とを反応させて得られる下記の一般式（３）
【化３】
2015003890.tif 000010
（式中、Ｒ１、Ｒ２、Ｒ３およびＲ４は、互いに独立して、Ｈ、ＯＲ５基、または、ＯＣＨ３基のいずれかであり、Ｒ５は炭素数２〜４のアシル基、炭素数２〜１５の炭化水素が結合したオキシカルボニル基のいずれかである）で示されるヒドロキシスチレン誘導体の製造方法。
【請求項２】
脱炭酸反応における反応温度が１００℃以上の温度である請求項１に記載のヒドロキシスチレン化合物の製造方法。
【請求項３】
脱炭酸反応における水酸基含有化合物がアルコール化合物から選ばれる少なくとも１種の化合物である請求項１または２に記載のヒドロキシスチレン化合物の製造方法。
【請求項４】
脱炭酸反応におけるアミド結合含有溶媒が、Ｎ，Ｎ−ジメチルホルムアミド、または、Ｎ，Ｎ−ジメチルアセトアミドから選ばれる少なくとも１種の溶媒である請求項１〜３のいずれかに記載のヒドロキシスチレン化合物の製造方法。
【請求項５】
ヒドロキシ桂皮酸化合物が、ｐ−ヒドロキシ桂皮酸である請求項１〜４のいずれかに記載のヒドロキシスチレン化合物の製造方法。
【請求項６】
脱炭酸反応で得られた反応混合物中に含有するヒドロキシスチレン化合物を単離することなく、ヒドロキシスチレン誘導体に変換する請求項１〜５のいずれかに記載のヒドロキシスチレン誘導体の製造方法。
【請求項７】
ヒドロキシスチレン化合物からヒドロキシスチレン誘導体への変換反応における反応温度が０〜１００℃の温度である請求項１〜６のいずれかに記載のヒドロキシスチレン誘導体の製造方法。
【請求項８】
ヒドロキシスチレン誘導体が、ｐ−アセトキシスチレン、または、ｐ−（ｔｅｒｔ−ブトキシカルボニルオキシ）スチレンである請求項１〜７のいずれかに記載のヒドロキシスチレン誘導体の製造方法。
【発明の詳細な説明】
【技術分野】
【０００１】
本発明は工業的に有用なヒドロキシスチレン誘導体の製造方法に関する。
【背景技術】
【０００２】
ヒドロキシスチレン化合物およびその誘導体は、多種多様な工業用途において潜在的な有用性を有する芳香族化合物である。例えば、これらの化合物、および分子中の水酸基を保護して得られる化合物は、樹脂、エラストマー、接着剤、コーティング、自動車仕上げ塗装およびインクの製造用のモノマー用途、ならびに電子材料用途に用いられる。ここで、保護とは、反応性の高い水酸基を反応不活性、かつ元の水酸基に変換可能な官能基に誘導化する操作を指す。
【０００３】
特に、近年の半導体デバイスの微細化と高集積化を背景として、高解像度と高感度を有するフォトレジスト材料が要望される中、酸発生剤との組み合わせで、光照射によって容易に脱離する保護基にて水酸基を保護したヒドロキシスチレン化合物のポリマーが有用であることが知られている。しかし、この原料モノマーであるヒドロキシスチレン化合物自体は不安定であるため、一般に溶媒に希釈もしくは水酸基を保護した化合物が使用されている。すなわち、ヒドロキシスチレン化合物のポリマーの原料となり得る、水酸基を保護したヒドロキシスチレン誘導体はレジスト材料の原料として非常に有用な化合物であり、例えば、ｐ−アセトキシスチレン、ｐ−（ｔｅｒｔ−ブトキシカルボニルオキシ）スチレンが挙げられる。
【０００４】
水酸基を保護したヒドロキシスチレン誘導体の製造方法としては、従来、種々のものが知られており、例えば、ヒドロキシベンズアルデヒドをアセチル化してアセトキシベンズアルデヒド、ｔｅｒｔ−ブトキシカルボニル化してｔｅｒｔ−ブトキシカルボニルオキシベンズアルデヒドとし、続いて、亜鉛金属とトリメチルクロロシランや塩化アセチルのような活性な塩化物を触媒としてジブロモメタンを反応させ、アセトキシスチレン、ｔｅｒｔ−ブトキシカルボニルオキシスチレンを得る方法が開示されている（特許文献１参照）。また、１−（４−アセトキシフェニル）エチルカルボキシレートを、不活性熱媒中、酸性触媒および重合防止剤の存在下、１６０〜２００℃、０．１〜３００ミリバール（１０ｋＰａ〜３０ＭＰａ）で脱カルボン酸反応することにより、ｐ−アセトキシスチレンを製造する方法（特許文献２参照）、ｐ−（ｔｅｒｔ−ブトキシ）スチレンを出発原料として、硫酸、リン酸等の鉱酸、メタンスルホン酸、ｐ−トルエンスルホン酸等の有機スルホン酸、ポリスチレンスルホン酸等のカチオン交換樹脂等の触媒存在下に、無水酢酸、塩化アセチル等のアセチル化剤と反応させ、ｐ−アセトキシスチレンを製造する方法（特許文献３参照）が既に知られている。
【０００５】
しかしながら、上記各方法では目的物を得るまでに多段階の反応が必要であり、また、高価な原料や反応試薬、特殊な反応を行うための設備が必要となることから、経済性および安全性に優れた製法として満足できるものではない。
【０００６】
一方、ヒドロキシ桂皮酸化合物の脱炭酸反応によりヒドロキシスチレン化合物が得られることが古くから知られている。また、この方法で得られたヒドロキシスチレン化合物の水酸基を保護したヒドロキシスチレン誘導体を得ることもできる。
【０００７】
例えば、ｐ−ヒドロキシベンズアルデヒドとマロン酸からｐ−ヒドロキシ桂皮酸を得た後、キノリン中で銅触媒を添加し、２２５℃で加熱し、その後、減圧蒸留を行うことでｐ−ヒドロキシスチレンが得られることが報告されている（非特許文献１参照）。しかし、この方法で得られるｐ−ヒドロキシスチレンの収率は４１％と低く、銅触媒の使用や高温での反応など工業化および経済性の面で満足できるものではない。
【０００８】
また、特許文献４にはアミン触媒を用いたｐ−ヒドロキシ桂皮酸の脱炭酸方法が記載されている。その方法では、アミン触媒、すなわち１，８−ジアザビシクロ［５，４，０］ウンデカ−７−エンおよびヒドロキノンの存在下にて、ｐ−ヒドロキシ桂皮酸をジメチルスルホキシド中で１３５℃にて脱炭酸反応して、ｐ−ヒドロキシスチレンが生成することが記載されている。さらには、得られたｐ−ヒドロキシスチレンの水酸基をテトラヒドロピラニル基で保護し、４−テトラヒドロピラン−２−イルオキシスチレンが生成することが記載されている。しかし、この方法では脱炭酸反応で得られた反応液をジエチルエーテルで希釈した後、５回の水洗と、２回のｎ−ヘキサン溶媒による再結晶を行うなど、反応液中に含まれるｐ−ヒドロキシスチレンと、アミン触媒を初めとする共存不純物を分離するために煩雑な後処理を必要とし、工業化および経済性の面で満足できるものではない。
【０００９】
また、特許文献５には非アミン塩基触媒として酢酸カリウムなどの金属塩を使用し、極性非プロトン性溶媒中でｐ−ヒドロキシ桂皮酸を脱炭酸反応して、ｐ−ヒドロキシスチレンを高収率で得る方法が開示されている。しかしながら、電子材料等、その用途によっては極微量の金属の含有を嫌う場合があり、金属塩を触媒として使用すると生成物であるヒドロキシスチレン誘導体に残存するリスクが伴い、満足できるものではない。
【先行技術文献】
【特許文献】
【００１０】
【特許文献１】日本国特開平８−１５７４１０号公報
【特許文献２】日本国特開平６−１９２１７２号公報
【特許文献３】日本国特開２０００−１７８２２７号公報
【特許文献４】米国特許第５，２７４，０６０号明細書
【特許文献５】日本国特許第４７６４４１６号公報
【非特許文献】
【００１１】
【非特許文献１】R. C. Sovish, J. Org. Chem., 24, 1345 (1959).
【発明の概要】
【発明が解決しようとする課題】
【００１２】
本発明の目的は、比較的安価で除去が容易な試薬を用い、比較的穏やかな条件を使用して、簡便に且つ高い収率で、ヒドロキシスチレン誘導体を製造する方法を提供することにある。
【課題を解決するための手段】
【００１３】
本発明者らは、上記従来技術の現状に鑑み、鋭意検討の結果、比較的穏やかな条件の下で、安価で除去の容易な試薬を用い、高収率でヒドロキシスチレン化合物を製造する方法を見出した。すなわち、上記目的を達成するために、本発明にかかるヒドロキシスチレン誘導体の製造方法は、下記の一般式（１）
【００１４】
【化１】
2015003890.tif 000002
【００１５】
（式中、Ｒ１、Ｒ２、Ｒ３およびＲ４は、互いに独立して、Ｈ、ＯＨ基、または、ＯＣＨ３基のいずれかである）で示されるヒドロキシ桂皮酸化合物を、水および／または水酸基含有化合物の存在下、少なくとも１種のアミド結合含有溶媒を含む溶媒中で脱炭酸反応させ、下記の一般式（２）
【００１６】
【化２】
2015003890.tif 000003
【００１７】
（式中、Ｒ１、Ｒ２、Ｒ３およびＲ４は、互いに独立して、Ｈ、ＯＨ基、または、ＯＣＨ３基のいずれかである）で示されるヒドロキシスチレン化合物を得て、一般式（２）の水酸基を保護して下記一般式（３）
【００１８】
【化３】
2015003890.tif 000004
【００１９】
（式中、Ｒ１、Ｒ２、Ｒ３およびＲ４は、互いに独立して、Ｈ、ＯＲ５基、または、ＯＣＨ３基のいずれかであり、Ｒ５は炭素数２〜４のアシル基、炭素数２〜１５の炭化水素が結合したオキシカルボニル基のいずれかである）で示されるヒドロキシスチレン誘導体を得ることを特徴とする。
【発明の効果】
【００２０】
本発明のヒドロキシスチレン誘導体の製造方法では、短時間の反応でヒドロキシスチレン化合物を得ることが出来る。このため反応時の熱履歴を低減でき、不純物の副生を抑制することができるため、高収率でヒドロキシスチレン誘導体を製造することができる。
【００２１】
また、反応に用いた水および／または水酸基含有化合物、およびアミド結合含有溶媒は、反応後に水洗や濃縮操作で容易に除去することができるため、ヒドロキシスチレン誘導体の単離が容易となる。
【００２２】
また、本発明のヒドロキシスチレン誘導体の製造方法では水および／または水酸基含有化合物の存在下に反応を行い、少なくとも１種のアミド結合含有溶媒を含む溶媒中で脱炭酸反応を行うので、水、水酸基含有化合物、およびその他の溶媒が共存しても良い。このため、たとえば原料に水、水酸基含有化合物および／またはその他の溶媒を含む未乾燥のヒドロキシ桂皮酸化合物を用いることができる。また、同様に水、水酸基含有化合物および／またはその他の溶媒を含むアミド結合含有溶媒を使用することができるため、たとえば、脱炭酸反応後に水洗除去したアミド結合含有溶媒を、単蒸留などの簡単な精製を施しただけで繰り返し使用することが出来るため、経済的であり、環境に優しい。
【００２３】
本発明により得られるヒドロキシスチレン誘導体は、製造過程で触媒などに金属塩を使用しないため、金属塩の残存リスクが無く、電子材料等の極微量の金属の含有を嫌う用途に好適に使用することが出来る。
【発明を実施するための形態】
【００２４】
以下に、本発明のヒドロキシスチレン誘導体の製造方法について詳細に記載する。
【００２５】
本発明のヒドロキシスチレン誘導体の製造方法は、下記の一般式（１）
【００２６】
【化４】
2015003890.tif 000005
【００２７】
（式中、Ｒ１、Ｒ２、Ｒ３およびＲ４は、互いに独立して、Ｈ、ＯＨ基、または、ＯＣＨ３基のいずれかである）で示される４位に水酸基を有するヒドロキシ桂皮酸化合物を基質に用いる。ヒドロキシ桂皮酸化合物の二重結合における立体配置としてトランス体とシス体とが存在し、いずれの異性体を用いても良い。本発明で用いられるヒドロキシ桂皮酸化合物は、その安定性から、トランス体が好ましい。また、本発明で用いられるヒドロキシ桂皮酸化合物は、天然に得られるものを用いることもできる。
【００２８】
本発明で用いられるヒドロキシ桂皮酸化合物は、具体的には、ｐ−ヒドロキシ桂皮酸（クマル酸）（Ｒ１＝Ｒ２＝Ｒ３＝Ｒ４＝Ｈ）、４−ヒドロキシ−３−メトキシ桂皮酸（フェルラ酸）（Ｒ１＝Ｒ３＝Ｒ４＝Ｈ、Ｒ２＝ＯＣＨ３）、３，４−ジヒドロキシ桂皮酸（カフェー酸）（Ｒ１＝Ｒ３＝Ｒ４＝Ｈ、Ｒ２＝ＯＨ）、４−ヒドロキシ−３、５−ジメトキシ桂皮酸（シナピン酸）（Ｒ１＝Ｒ４＝Ｈ、Ｒ２＝Ｒ３＝ＯＣＨ３）などが挙げられる。上記ヒドロキシ桂皮酸化合物の中でもｐ−ヒドロキシ桂皮酸（クマル酸）、４−ヒドロキシ−３−メトキシ桂皮酸（フェルラ酸）が好ましく用いられる。
【００２９】
ヒドロキシ桂皮酸化合物は乾燥状態のものを用いても良いし、水、水酸基含有化合物および／またはその他の溶媒を含む未乾燥状態のものを用いても良い。
【００３０】
本発明のスチレン誘導体の製造方法は、好ましくは、脱炭酸反応は、１００℃以上で行う。１００℃未満で行うと、脱炭酸反応の速度が遅く、効率的でない。
【００３１】
本発明のヒドロキシスチレン誘導体の製造方法は、ヒドロキシ桂皮酸化合物を脱炭酸反応する際に、水および／または水酸基含有化合物を、少なくとも１種のアミド結合含有溶媒を含む溶媒と共に用いる。
【００３２】
水としては、特に限定されないが、一般的な工業用水を用いることができる。すなわち、河川、地下水、湖沼、海水、かん水等を水源とし、沈殿、凝析、ろ過、蒸留、イオン交換、限外ろ過、逆浸透法等で精製したものである。
【００３３】
水酸基含有化合物としては、アルコール化合物、フェノール化合物を挙げることができる。
【００３４】
アルコール化合物としては、例えば、メタノール、エタノール、１−プロパノール、１−ブタノール、１−ペンタノールおよび１−ヘキサノールなどの１級アルコール、２−プロパノール、２−ブタノール、２−ペンタノール、３−ペンタノール、２−ヘキサノール、シクロヘキサノール、２−ヘプタノールおよび３−ヘプタノールなどの２級アルコール、ｔｅｒｔ−ブタノール、ｔｅｒｔ−ペンタノールなどの３級アルコール、他にはエチレングリコール、エチレングリコールモノメチルエーテル、エチレングリコールモノエチルエーテル、エチレングリコールモノ−ｎ−プロピルエーテル、エチレングリコールモノ−ｎ−ブチルエーテル、エチレングリコールモノフェニルエーテル、ジエチレングリコール、ジエチレングリコールモノメチルエーテル、ジエチレングリコールモノエチルエーテル、ジエチレングリコールモノ−ｎ−プロピルエーテル、ジエチレングリコールモノ−ｎ−ブチルエーテル、トリエチレングリコール、トリエチレングリコールモノメチルエーテル、トリエチレングリコールモノ−ｎ−ブチルエーテル、プロピレングリコール、プロピレングリコールモノメチルエーテル、プロピレングリコールモノエチルエーテル、プロピレングリコールモノ−ｎ−プロピルエーテル、プロピレングリコールモノ−ｎ−ブチルエーテル、プロピレングリコールモノフェニルエーテル、ジプロピレングリコール、ジプロピレングリコールモノメチルエーテル、ジプロピレングリコールモノエチルエーテル、ジプロピレングリコールモノ−ｎ−プロピルエーテル、ジプロピレングリコールモノ−ｎ−ブチルエーテル、トリプロピレングリコール、トリプロピレングリコールモノメチルエーテルおよびトリプロピレングリコールモノ−ｎ−ブチルエーテル、１，４−ブタンジオールが挙げられる。
【００３５】
フェノール化合物としては、例えば、フェノール、ｏ−クレゾール、ｍ−クレゾール、ｐ−クレゾール、キシレノールなどが挙げられる。
【００３６】
上記のうち、本発明では、水、アルコール化合物が好ましく用いられ、特に、水、１−ブタノール、エチレングリコール、１，４−ブタンジオールが好ましい。これらの化合物を使用することで、その沸点が１００℃以上であることから、反応に必要な１００℃以上の温度の維持が容易となり、化合物の水溶性が高いことから水洗による反応液からの除去を容易にすることができる。
【００３７】
また、水および／または水酸基含有化合物は、単独で用いても良いし、２種類以上を混合して用いても良い。
【００３８】
水および／または水酸基含有化合物の使用量は、水および／または水酸基含有化合物と少なくとも１種のアミド結合含有溶媒を含む溶媒を合計した量に対して、好ましくは０．２重量％から５０重量％であり、より好ましくは０．２重量％から３０重量％であり、さらに好ましくは０．５重量％から２０重量％である。０．２重量％から５０重量％の範囲内とすることで脱炭酸反応を速やかに進めることができ、高収率でスチレン誘導体を製造することができる。水および／または水酸基含有化合物の使用量を０．２重量％から５０重量％の範囲内に調整する方法としては、水および／または水酸基含有化合物と、少なくとも１種のアミド結合含有溶媒を含む溶媒を、それぞれ事前に計量して混合することによって調整しても良いし、基質であるヒドロキシ桂皮酸化合物、水および／または水酸基含有化合物、少なくとも１種のアミド結合含有溶媒を含む溶媒など、反応に供する原料を仕込んで混合した後に、蒸留操作を行い、水および／または水酸基含有化合物を系外に除去することによって、０．２重量％から５０重量％の範囲内に調整しても良い。
【００３９】
本発明のヒドロキシスチレン誘導体の製造方法では、ヒドロキシ桂皮酸化合物を脱炭酸反応する際に少なくとも１種のアミド結合含有溶媒を含む溶媒を用いる。
【００４０】
アミド結合含有溶媒は、特に限定されないが、例えば、ホルムアミド、Ｎ−メチルホルムアミド、Ｎ，Ｎ−ジメチルホルムアミド、Ｎ−エチルホルムアミド、Ｎ，Ｎ−ジエチルホルムアミド、Ｎ−プロピルホルムアミド、Ｎ，Ｎ−ジプロピルホルムアミド、Ｎ−イソプロピルホルムアミド、Ｎ，Ｎ−ジイソプロピルホルムアミド、アセトアミド、Ｎ−メチルアセトアミド、Ｎ，Ｎ−ジメチルアセトアミド、Ｎ−エチルアセトアミド、Ｎ，Ｎ−ジエチルアセトアミド、Ｎ−プロピルアセトアミド、Ｎ，Ｎ−ジプロピルアセトアミド、Ｎ−イソプロピルアセトアミド、Ｎ，Ｎ−ジイソプロピルアセトアミド、プロピオンアミド、Ｎ−メチルプロピオンアミド、Ｎ，Ｎ−ジメチルプロピオンアミド、Ｎ−エチルプロピオンアミド、Ｎ，Ｎ−ジエチルプロピオンアミド、ブタンアミド、Ｎ−メチルブタンアミド、Ｎ，Ｎ−ジメチルブタンアミド、Ｎ−エチルブタンアミド、Ｎ，Ｎ−ジエチルブタンアミド、ペンタンアミド、Ｎ−メチルペンタンアミド、Ｎ，Ｎ−ジメチルペンタンアミド、Ｎ−エチルペンタンアミド、Ｎ，Ｎ−ジエチルペンタンアミド、ピロリドン、Ｎ−メチルピロリドン、Ｎ−エチルピロリドン、Ｎ−プロピルピロリドン、Ｎ−イソプロピルピロリドン、２−ピペリドン、１−メチル−２−ピペリドン、１−エチル−２−ピペリドン、１−プロピル−２−ピペリドン、１−イソプロピル−２−ピペリドン、ε−カプロラクタム、Ｎ−メチル−ε−カプロラクタム、Ｎ−エチル−ε−カプロラクタム、Ｎ−プロピル−ε−カプロラクタム、Ｎ−イソプロピル−ε−カプロラクタムが挙げられる。
【００４１】
アミド結合含有溶媒は、好ましくは、ホルムアミド、Ｎ−メチルホルムアミド、Ｎ，Ｎ−ジメチルホルムアミド、Ｎ−エチルホルムアミド、Ｎ，Ｎ−ジエチルホルムアミド、Ｎ−プロピルホルムアミド、Ｎ，Ｎ−ジプロピルホルムアミド、Ｎ−イソプロピルホルムアミド、Ｎ，Ｎ−ジイソプロピルホルムアミド、アセトアミド、Ｎ−メチルアセトアミド、Ｎ，Ｎ−ジメチルアセトアミド、Ｎ−エチルアセトアミド、Ｎ，Ｎ−ジエチルアセトアミド、Ｎ−プロピルアセトアミド、Ｎ，Ｎ−ジプロピルアセトアミド、Ｎ−イソプロピルアセトアミド、Ｎ，Ｎ−ジイソプロピルアセトアミドであり、より好ましくはＮ，Ｎ−ジメチルホルムアミドである。
【００４２】
アミド結合含有溶媒として、Ｎ，Ｎ−ジメチルホルムアミドを使用した場合、水および／または水酸基含有化合物は、好ましくは、水、メタノール、エタノール、１−プロパノール、１−ブタノール、２−プロパノール、２−ブタノール、エチレングリコール、ジエチレングリコール、トリエチレングリコール、プロピレングリコール、１，４−ブタンジオール、フェノール、ｏ−クレゾール、ｍ−クレゾール、ｐ−クレゾールであり、より好ましくは、水、１−ブタノール、エチレングリコール、１，４−ブタンジオールである。
【００４３】
アミド結合含有溶媒として、Ｎ，Ｎ−ジメチルホルムアミドを使用し、水および／または水酸基含有化合物として、水を使用した場合、水とＮ，Ｎ−ジメチルホルムアミドの混合比は、水とＮ，Ｎ−ジメチルホルムアミドを合計した量に対して、水の使用量を、０．２重量％から１０重量％とするのが好ましく、より好ましくは１重量％から５重量％とするのが好ましい。
【００４４】
本発明のヒドロキシスチレン誘導体の製造方法において、脱炭酸反応の際に、重合禁止剤を用いても良い。重合禁止剤としては、例えば、ヒドロキノン、４−メトキシフェノール、２−ｔｅｒｔ−ブチルヒドロキノン、４−ｔｅｒｔ−ブチルカテコール、フェノチアジン、２−メトキシフェノチアジン、ビス（１−オキシル−２，２，６，６−テトラメチルピペリジン−４−イル）セバケート、４−ヒドロキシ−２，２，６，６−テトラメチルピペリジン−１−オキシル、１，６−ヘキサメチレン−ビス（Ｎ−ホルミル−Ｎ−（１−オキシル−２，２，６，６−テトラメチルピペリジン−４−イル）アミン）、Ｎ−ニトロソ−Ｎ−フェニルヒドロキシルアミンアンモニウム、Ｎ−ニトロソ−Ｎ−フェニルヒドロキシルアミンアルミニウムが挙げられる。
【００４５】
前記のようにして得られたｐ−ヒドロキシスチレン化合物を用い、水酸基を保護することで、下記の一般式（３）
【００４６】
【化５】
2015003890.tif 000006
【００４７】
（式中、Ｒ１、Ｒ２、Ｒ３およびＲ４は、互いに独立して、Ｈ、ＯＲ５基、または、ＯＣＨ３基のいずれかであり、Ｒ５は炭素数２〜４のアシル基、炭素数２〜１５の炭化水素が結合したオキシカルボニル基のいずれかである）で示されるヒドロキシスチレン誘導体が得られる。Ｒ５は、好ましくは、アセチル基、プロピオニル基、ブチロニル基、ｔｅｒｔ−ブトキシカルボニル基、ベンジルオキシカルボニル基、アリルオキシカルボニル基、９−フルオレニルメチル基であり、より好ましくは、アセチル基、ｔｅｒｔ−ブトキシカルボニル基である。
【００４８】
本発明のヒドロキシスチレン誘導体の製造方法により製造されるヒドロキシスチレン誘導体は、さらにより好ましくは、ｐ−ヒドロキシスチレン、４−ヒドロキシ−３−メトキシスチレン、３，４−ジヒドロキシスチレン、４−ヒドロキシ−３、５−ジメトキシスチレン、ｐ−アセトキシスチレン、ｐ−（ｔｅｒｔ−ブトキシカルボニルオキシ）スチレンである。
【００４９】
本発明のヒドロキシスチレン誘導体の製造方法において、ヒドロキシスチレン化合物は、ヒドロキシスチレン化合物を含む脱炭酸反応液から一旦単離しても良いし、単離せず反応に供しても良い。
【００５０】
本発明のヒドロキシスチレン誘導体の製造方法において、脱炭酸反応時に水および／または水酸基含有化合物として、水を使用した場合、反応混合物から水を取り除く操作を実施しても良い。水を取り除く操作としては、共沸による水の除去、過剰の酸無水物投入による水の除去、無水硫酸ナトリウム、無水硫酸マグネシウム、モレキュラーシーブスなどの固体乾燥剤を用いる水の除去が挙げられるが、操作の簡便さ、経済性、金属含有の懸念を考慮すると、共沸による水の除去が好ましく用いられる。共沸溶媒としては、アクリルアルデヒド、アクリル酸エチル、アクリロニトリル、アセチルアセトン、アニソール、アニリン、安息香酸エチル、エタノール、１−オクタノール、２−オクタノール、オクタン、ギ酸、クロロベンゼン、クロロホルム、酢酸エチル、酢酸メチル、四塩化炭素、１，４−ジオキサン、シクロヘキサノール、シクロヘキサノン、シクロヘキサン、ジデカン、トリメチルアミン、トルエン、ナフタレン、ニトロエタン、ピリジン、フェノール、１−ブタノール、２−ブタノール、フルフリルアルコール、１−プロパノール、２−プロパノール、１−ヘキサノール、ヘキサン、ヘキシルアミン、１−ヘプタノール、３−ヘプタノン、４−ヘプタノン、ベンゼン、１−ペンタノール、２−ペンタノール、メタクリル酸メチル、２−メチルピリジン、３−メチルピリジン、４−メチルピリジン、酪酸メチルが挙げられるが、好ましくは、酢酸エチル、シクロヘキサノール、シクロヘキサノン、トルエン、ピリジン、フェノール、１−ブタノール、２−ブタノール、フルフリルアルコール、１−プロパノール、２−プロパノール、１−ヘキサノール、１−ヘプタノール、３−ヘプタノン、４−ヘプタノン、１−ペンタノール、２−ペンタノール、２−メチルピリジン、３−メチルピリジン、４−メチルピリジンであり、より好ましくはシクロヘキサノン、トルエンである。
【００５１】
本発明のヒドロキシスチレン誘導体の製造方法において、アシル化反応の溶媒は、脱炭酸反応の溶媒と同一でも良いし、異なっていても良い。例えば、疎水性有機溶媒と水を加えて有機相にヒドロキシスチレン誘導体を、水相にアミド結合含有溶媒、アルコール化合物および／またはフェノール化合物を分配、分離の後、疎水性有機溶媒に含有するヒドロキシスチレン誘導体をアシル化反応に供しても良い。疎水性有機溶媒としては、ヘキサン、２−メチルペンタン、２，２−ジメチルブタン、２，３−ジメチルブタン、ヘプタン、オクタン、イソオクタン、ノナン、トリメチルエチル、デカン、ドデカン、ベンゼン、トルエン、キシレン、エチルベンゼン、クメン、メシチレン、シクロヘキシルベンゼン、ジエチルベンゼン、シクロペンタン、メチルシクロペンタン、シクロヘキサン、メチルシクロヘキサン、エチルシクロヘキサン、ジイソプロピルエーテル、ジブチルエーテル、ジヘキシルエーテル、アニソール、フェネトール、ジフェニルエーテル、酢酸メチル、酢酸エチル、酢酸プロピル、酢酸イソプロピル、酢酸ブチルおよび酢酸イソブチルなどが挙げられるが、好ましくは、トルエン、キシレン、シクロヘキサン、酢酸エチルである。これら溶媒は単一で使用しても良いし、二つ以上の溶媒を混合して用いても良い。有機相にわずかに残留する水分は、上述の如き水を取り除く操作で除去しても良い。
【００５２】
ヒドロキシ桂皮酸化合物を脱炭酸反応して得られたヒドロキシスチレン化合物を含む溶液にアシル化剤を添加することで、アシロキシスチレン化合物を得ることができる。アシル化剤としては、酢酸、プロピオン酸、酪酸、無水酢酸、無水プロピオン酸、無水酪酸、塩化アセチル、塩化プロピオニルが挙げられるが、薬品の安定性、取り扱いの容易さから無水酢酸、無水プロピオン酸、無水酪酸が好ましく用いられ、特に無水酢酸が好ましく用いられる。アシル化剤の添加量は、ヒドロキシスチレン類の水酸基当量に対して１．１〜１０モル倍量、好ましくは１．１〜５モル倍量、より好ましくは１．１〜３モル倍量である。また、アシル化は触媒存在下実施しても良い。触媒としては、有機第三級アミン、例えばトリメチルアミン、トリエチルアミン、トリ（ｎ−プロピル）アミン、トリ（イソプロピル）アミン、トリ（ｎ−ブチルアミン）、ピリジン、２−メチルピリジン、３−メチルピリジン、４−メチルピリジン、Ｎ，Ｎ−ジメチルアミノピリジンが挙げられ、好ましくは、トリエチルアミン、ピリジン、Ｎ，Ｎ−ジメチルアミノピリジンである。これら触媒は単一で使用しても良いし、二つ以上の触媒を混合して用いても良い。触媒の添加量は、ヒドロキシスチレン類の水酸基当量に対して各々０．０１〜１０モル倍量、好ましくは各々０．０１〜５モル倍量、より好ましくは各々０．０５〜３モル倍量である。
【００５３】
ヒドロキシ桂皮酸化合物を脱炭酸反応して得られたヒドロキシスチレン類のアシル化は、好ましくは、０〜１００℃の範囲で行う。０℃より低いと、反応の進行が遅く、効率的でない。１００℃より高いと、ヒドロキシスチレン誘導体が多量化し、収率が低下するおそれがある。
【００５４】
本発明のヒドロキシスチレン誘導体の製造方法において、炭酸エステル化反応の溶媒は、脱炭酸反応の溶媒と同一でも良いし、異なっていても良い。例えば、疎水性有機溶媒と水を加えて有機相にヒドロキシスチレン誘導体を、水相にアミド結合含有溶媒、アルコール化合物および／またはフェノール化合物を分配、分離の後、疎水性有機溶媒に含有するヒドロキシスチレン誘導体を炭酸エステル化反応に供しても良い。疎水性有機溶媒としては、ヘキサン、２−メチルペンタン、２，２−ジメチルブタン、２，３−ジメチルブタン、ヘプタン、オクタン、イソオクタン、ノナン、トリメチルエチル、デカン、ドデカン、ベンゼン、トルエン、キシレン、エチルベンゼン、クメン、メシチレン、シクロヘキシルベンゼン、ジエチルベンゼン、シクロペンタン、メチルシクロペンタン、シクロヘキサン、メチルシクロヘキサン、エチルシクロヘキサン、ジイソプロピルエーテル、ジブチルエーテル、ジヘキシルエーテル、アニソール、フェネトール、ジフェニルエーテル、酢酸メチル、酢酸エチル、酢酸プロピル、酢酸イソプロピル、酢酸ブチルおよび酢酸イソブチルなどが挙げられるが、好ましくは、トルエン、キシレン、シクロヘキサン、酢酸エチルである。これら溶媒は単一で使用しても良いし、二つ以上の溶媒を混合して用いても良い。有機相にわずかに残留する水分は、上述の如き水を取り除く操作で除去しても良い。
【００５５】
ヒドロキシ桂皮酸化合物を脱炭酸反応して得られたヒドロキシスチレン化合物を含む溶液に炭酸エステル化剤を添加することで、ヒドロキシスチレン化合物の炭酸エステル化合物を得ることができる。炭酸エステル化剤としては、二炭酸ジｔｅｒｔ−ブチル、２−（ｔｅｒｔ−ブトキシカルボニルオキシイミノ）−２−フェニルアセトニトリル、アジ化ｔｅｒｔ−ブトキシカルボニル、クロロギ酸ベンジル、クロロギ酸アリル、クロロギ酸９−フルオレニルメチルが挙げられ、好ましくは、二炭酸ジｔｅｒｔ−ブチルが用いられる。炭酸エステル化剤の添加量は、ヒドロキシスチレン化合物の水酸基当量に対して１．１〜２０モル倍量、好ましくは１．１〜１０モル倍量、より好ましくは１．１〜５モル倍量である。また、炭酸エステル化は触媒存在下実施しても良い。触媒としては、水素化ナトリウム、水素化カリウム、炭酸ナトリウム、炭酸マグネシウム、炭酸カリウム、炭酸カルシウム、トリメチルアミン、トリエチルアミン、トリ（ｎ−プロピル）アミン、トリ（イソプロピル）アミン、トリ（ｎ−ブチルアミン）、ピリジン、２−メチルピリジン、３−メチルピリジン、４−メチルピリジン、Ｎ，Ｎ−ジメチルアミノピリジンが挙げられ、好ましくは、トリエチルアミン、ピリジン、Ｎ，Ｎ−ジメチルアミノピリジンである。これら触媒は単一で使用しても良いし、二つ以上の触媒を混合して用いても良い。触媒の添加量は、ヒドロキシスチレン類の水酸基当量に対して各々０．０１〜１０モル倍量、好ましくは各々０．０１〜５モル倍量、より好ましくは各々０．０５〜３モル倍量である。
【００５６】
ヒドロキシ桂皮酸化合物を脱炭酸反応して得られたヒドロキシスチレン類の炭酸エステル化は、好ましくは、０〜１００℃の範囲で行う。０℃より低いと、反応の進行が遅く、効率的でない。１００℃より高いと、ヒドロキシスチレン誘導体が多量化し、収率が低下するおそれがある。
【００５７】
前記のようにして得られたヒドロキシスチレン誘導体の精製は、（１）反応溶媒の留去、（２）疎水性溶媒による抽出、（３）抽出溶媒の留去、（４）蒸留および（５）晶析などの一般的な単位操作の組み合わせにより達成できる。
【００５８】
例えば、反応終了後の混合物に水と有機溶媒を加え、目的物を有機相に抽出し、水相を分離除去する。得られた有機相から溶媒を留去することで目的物を取得できる。
【００５９】
目的物が液体である場合、これを蒸留することで高純度の目的物を取得できる。熱履歴によるヒドロキシスチレン化合物およびその誘導体の多量化を抑制するため、蒸留は減圧下で実施することが好ましい。蒸留方法としては、単蒸留、精留、分子蒸留が挙げられ、好ましくは、分子蒸留である。
【００６０】
また、得られた粗液に重合禁止剤を加え、蒸留を実施しても良い。重合禁止剤としては、例えば、ヒドロキノン、４−メトキシフェノール、２−ｔｅｒｔ−ブチルヒドロキノン、４−ｔｅｒｔ−ブチルカテコール、フェノチアジン、２−メトキシフェノチアジン、ビス（１−オキシル−２，２，６，６−テトラメチルピペリジン−４−イル）セバケート、４−ヒドロキシ−２，２，６，６−テトラメチルピペリジン−１−オキシル、１，６−ヘキサメチレン−ビス（Ｎ−ホルミル−Ｎ−（１−オキシル−２，２，６，６−テトラメチルピペリジン−４−イル）アミン）、Ｎ−ニトロソ−Ｎ−フェニルヒドロキシルアミンアンモニウム、Ｎ−ニトロソ−Ｎ−フェニルヒドロキシルアミンアルミニウムが挙げられる。
【００６１】
目的物が固体である場合、これを晶析することで高純度の目的物を取得できる。晶析方法としては、冷却晶析、濃縮晶析および貧溶媒晶析などが挙げられる。
【００６２】
本発明により、下記の一般式（３）
【００６３】
【化６】
2015003890.tif 000007
【００６４】
（式中、Ｒ１、Ｒ２、Ｒ３およびＲ４は、互いに独立して、Ｈ、ＯＲ５基、または、ＯＣＨ３基のいずれかであり、Ｒ５は炭素数２〜４のアシル基、炭素数２〜１５の炭化水素が結合したオキシカルボニル基のいずれかである）で示されるヒドロキシスチレン誘導体を得ることができる。
【実施例】
【００６５】
以下、実施例により具体的に説明する。
【００６６】
本発明において、化学純度とは、高速液体クロマトグラフィー法（以下、「ＨＰＬＣ」と略）で、以下の分析条件で分析したものである。
【００６７】
・カラム：  ＹＭＣ―Ｐａｃｋ  ＯＤＳ−ＡＭ３０３  ４．６φ×２５０ｍｍ
・カラム温度：  ４０℃
・移動相：  実施例１は、０．１％（ｖ／ｖ）リン酸水溶液／メタノール＝６０／４０（ｖ／ｖ）、実施例２は、０．１％（ｖ／ｖ）リン酸水溶液／メタノール＝５０／５０（ｖ／ｖ）
・流量：  １ｍｌ／ｍｉｎ
・注入量：  １μｌ
・検出：  紫外（ＵＶ）検出  波長２５４ｎｍ
・分析時間：  ６０分
・サンプル調製と純度の算出：
生成物０．０３ｇを採取し、メタノール５０ｍｌで均一に溶解した後、条件の整ったＨＰＬＣに注入した。ヒドロキシスチレン誘導体のピークを面積百分率として計算した。
【００６８】
ただし、上記の分析条件に基づく分析結果と同じ結果が得られる限り、この分析条件に限定されるものではない。
【００６９】
また、本発明において用いた試薬は市販のものを用い、溶媒については含水率が０．１％以下のものを使用した。
【００７０】
（実施例１）  ｐ−アセトキシスチレンの合成
撹拌機、温度計、還流冷却器を備えた２００ｍｌフラスコにｐ−ヒドロキシ桂皮酸１３．１２ｇ（８０ｍｍｏｌ）、重合禁止剤としてｐ−メトキシフェノール０．５０ｇ（４ｍｍｏｌ）、および溶媒としてＮ，Ｎ−ジメチルホルムアミド７３．５３ｇ、水２．２７ｇ（溶媒の水分率３．０％）を仕込み、撹拌下、１５０℃に温調したオイルバスに浸して加熱した。温度上昇に伴い還流が観察され、反応液の温度は１３６℃に達した。６時間加熱を継続した後、速やかに冷却した。次いでピリジン１２．７ｇ（１６０ｍｍｏｌ）を加え、撹拌下、無水酢酸１２．３ｇ（１２０ｍｍｏｌ）を３０ ℃で３０分かけて滴下した。引き続き３０℃で６時間撹拌した。反応液をトルエン４０ｇで希釈し、８０ｇの水を加えて良く撹拌した後、水層と油層を分離し、油層から溶媒を減圧留去することにより褐色液体を得た。得られた液体を１１０℃のオイルバスで加熱、圧力１Ｔｏｒｒの条件で単蒸留を実施し、８９℃から９２℃の留分を分取することで無色透明液体９．６７ｇを得た（理論収量の７５％）。ＨＰＬＣを用いて上述の方法で化学純度を分析したところ、化学純度は９６．０％（面積百分率）であった。また、水素核磁気共鳴（１Ｈ−ＮＭＲ）スペクトルを測定し、以下の結果が得られたことから、得られた無色透明液体はｐ−アセトキシスチレンと同定した。
【００７１】
１Ｈ−ＮＭＲ（ＣＤＣｌ３，４００ＭＨｚ）δ：２．２６（ｓ，３Ｈ，−ＣＯＣＨ３），５．２１（ｄ，１Ｈ，＝ＣＨ２），５．６８（ｄ，１Ｈ，＝ＣＨ２），６．６７（ｄｄ，１Ｈ，−ＣＨ＝），７．０３（ｄ，２Ｈ，ＡｒＨ），７．３８（ｄ，２Ｈ，ＡｒＨ）．
（実施例２）  ｐ−（ｔｅｒｔ−ブトキシカルボニルオキシ）スチレンの合成
撹拌機、温度計、還流冷却器を備えた２００ｍｌフラスコにｐ−ヒドロキシ桂皮酸１３．１２ｇ（８０ｍｍｏｌ）、重合禁止剤としてｐ−メトキシフェノール０．５０ｇ（４ｍｍｏｌ）、および溶媒としてＮ，Ｎ−ジメチルホルムアミド７３．５３ｇ、水２．２７ｇ（溶媒の水分率３．０％）を仕込み、撹拌下、１５０℃に温調したオイルバスに浸して加熱した。温度上昇に伴い還流が観察され、反応液の温度は１３６℃に達した。６時間加熱を継続した後、速やかに冷却し、トルエン４５．４０ｇを加え、６０℃のウォーターバスで加熱、圧力４０Ｔｏｒｒの条件で水を共沸除去した。次いでトリエチルアミン８．０９ｇ（８０ｍｍｏｌ）、Ｎ，Ｎ−ジメチルアミノピリジン０．４９ｇ（４ｍｍｏｌ）を加え、撹拌下、二炭酸ジｔｅｒｔ−ブチル４３．６４ｇ（２００ｍｍｏｌ）とトルエン２１．８２ｇの混合物を４０ ℃で１時間かけて滴下した。引き続き４０℃で５時間撹拌した。反応液をトルエン２０ｇで希釈し、８０ｇの水を加えて良く撹拌した後、水層と油層を分離し、油層から溶媒を減圧留去することにより褐色液体を得た。得られた液体を１５０℃のオイルバスで加熱、圧力２Ｔｏｒｒの条件で単蒸留を実施し、１０９℃から１１１℃の留分を分取することで淡黄色透明液体１３．２８ｇを得た（理論収量の７５％）。ＨＰＬＣを用いて上述の方法で化学純度を分析したところ、化学純度は９６．９％（面積百分率）であった。また、水素核磁気共鳴（１Ｈ−ＮＭＲ）スペクトルを測定し、以下の結果が得られたことから、得られた淡黄色透明液体はｐ−（ｔｅｒｔ−ブトキシカルボニルオキシ）スチレンと同定した。
【００７２】
１Ｈ−ＮＭＲ（ＣＤＣｌ３，４００ＭＨｚ）δ：１．５４（ｓ，９Ｈ，−ＣＯ２Ｃ（ＣＨ３）３），５．２１（ｄ，１Ｈ，＝ＣＨ２），５．６８（ｄ，１Ｈ，＝ＣＨ２），６．６９（ｄｄ，１Ｈ，−ＣＨ＝），７．１１（ｄ，２Ｈ，ＡｒＨ），７．３８（ｄ，２Ｈ，ＡｒＨ）．